Магниевый припой
MAGNESIUM SOLDER

Изобретение относится к области цветной металлургии, в частности к составам сплавов, которые могут быть использованы для пайки магния и его сплавов.
Известен припой П430Мг, содержащий, мас. %: магний 84,0-86,25; цинк 1,8-2,5; алюминий 0,75-1,0; цинк 13,0-15,0 [1]. Температура плавления припоя составляет 600°С.
Задачей изобретения является снижение температуры плавления магниевого припоя.
Технический результат достигается тем, что магниевый припой, содержащий магний, алюминий, цинк, дополнительно включает индий и свинец, при следующем соотношении компонентов, мас. %: магний 50,0-55,0; алюминий 0,75-1,0; цинк 13,0-15,0; индий 15,0-20,0; свинец 14,0-16,0.
В таблице приведены составы магниевого припоя.
Использование предложенного припоя экономит электроэнергию и время, затрачиваемое на процесс пайки.
Источники информации
1. Краткий справочник паяльщика. - М.: Машиностроение, 1991. - С. 61.